(57)【要約】【課題】ジインモニウム系色素を含有し、かつ耐湿性等の色素の耐久性に優れた近赤外線吸収フィルターを提供する。【解決手段】下記一般式（Ｉ）2004151468.tif 000009（式中、Ｒ１〜Ｒ８は置換基を有していても良いアルキル基を示し、Ｘ−は１価又は２価の陰イオンを示し、ｎは１又は２の整数を示す。また、環Ａ及びＢは置換基を有していても良い。）で表される化合物含有樹脂層を有する近赤外線吸収フィルターであって、該樹脂層が下記一般式（ＩＩ）2004151468.tif 000010（式中、Ｒ９は水素原子又はアルキル基を示し、Ｒ１０は多環性脂環を示す。）で表される構成単位を含有するアクリル系樹脂を有することを特徴とする近赤外線吸収フィルター。【選択図】      なし【特許請求の範囲】
【請求項１】
下記一般式（Ｉ）
【化１】
2004151468.tif 000007
（式中、Ｒ１〜Ｒ８は置換基を有していても良いアルキル基を示し、Ｘ−は１価又は２価の陰イオンを示し、ｎは１又は２の整数を示す。また、環Ａ及びＢは置換基を有していても良い。）で表される化合物含有樹脂層を有する近赤外線吸収フィルターであって、該樹脂層が下記一般式（ＩＩ）
【化２】
2004151468.tif 000008
（式中、Ｒ９は水素原子又はアルキル基を示し、Ｒ１０は多環性脂環を示す。）で表される構成単位を有するアクリル系樹脂を含有することを特徴とする近赤外線吸収フィルター。
【請求項２】
さらに紫外線吸収剤を含有する層が積層されていることを特徴とする近赤外線吸収フィルター。
【請求項３】
ディスプレイパネル用であることを特徴とする請求項１又は２に記載の近赤外線吸収フィルター。
【請求項４】
請求項１又は２に記載の近赤外線吸収フィルターを含有するプラズマディスプレイパネル用フィルター。
【発明の詳細な説明】
【０００１】
【発明の属する技術分野】
本発明は、ジイモニウム系化合物を近赤外線吸収色素として用い、特定のアクリル系樹脂をバインダー樹脂として用いた近赤外線吸収フィルターに関する。詳しくは、色素の耐熱湿性が良好で、かつ、耐光性、耐熱性等の特性も良好である近赤外線吸収フィルターに関する。
【０００２】
【従来の技術】
近年、大型の壁掛けテレビをはじめ種々の電子機器の表示パネルとしてプラズマディスプレイが注目されているが、これらは近赤外線を発生して近赤外線リモコンを用いる電子機器に誤動作を起こさせることから、近赤外線吸収色素を含有した光学フィルターの要求がある。該近赤外線吸収色素としては、各種検討がなされているが、特にジイモニウム系色素を用いたものが注目されている。
ジイモニウム系化合物を用いた近赤外線吸収フィルターのバインダー樹脂としては、一般的なポリエステル系樹脂の他、溶媒への溶解のし易さからポリメチルメタクリレートといったアクリル系樹脂を用いた例も知られている（特許文献１参照）。これらの近赤外線吸収フィルターフィルターは、優れた耐熱性及び耐光性を示してはいるものの、耐熱湿性と言う点では未だ不十分であり、より優れた性能を有する近赤外線吸収フィルターの出現が望まれている。とりわけ、水分によるジイモニウム系化合物の分解は黄色変に与える影響が大きいため、特に耐熱湿性試験は重要なものである。
【０００３】
【特許文献１】特開平１１−１６７３５０号公報
【０００４】
【発明が解決しようとする課題】
本発明は、前記の状況を解決する為になされたものであり、その目的は、特に耐熱湿性が良好で、かつ、耐熱、耐光性が優れた、色調変化の少ない、近赤外線を吸収する光学フィルターを提供することにある。
【課題を解決するための手段】
本発明等は、種々検討を重ね、ジイモニウム系近赤外線吸収色素のバインダー樹脂として特定構造を有するアクリル系樹脂を使用することにより上記目的が達成されることを見出した。すなわち本発明の要旨は、下記一般式（Ｉ）
【化３】
2004151468.tif 000002
（式中、Ｒ１〜Ｒ８は置換基を有していても良いアルキル基を示し、Ｘ−は１価又は２価の陰イオンを示し、ｎは１又は２の整数を示す。また、環Ａ及びＢは置換基を有していても良い。）で表される化合物含有樹脂層を有する近赤外線吸収フィルターであって、該樹脂層が下記一般式（ＩＩ）
【化４】
2004151468.tif 000003
（式中、Ｒ９は水素原子又はアルキル基を示し、Ｒ１０は多環性脂環を示す。）で表される構成単位を有するアクリル系樹脂を含有することを特徴とする近赤外線吸収フィルター。
に存する。
【０００５】
【発明の実施の形態】
以下に本発明を詳細に説明する。
１，近赤外線吸収フィルター
本発明の近赤外線吸収フィルターは、近赤外線吸収色素として上記一般式（Ｉ）で表される化合物を用い、バインダー樹脂として上記一般式（ＩＩ）で表される構成単位を有するアクリル系樹脂を用いることを特徴とするものである。
【０００６】
（近赤外線吸収色素）
本発明に用いられる近赤外線吸収色素は、上記一般式（Ｉ）で表されるものである。
式中、Ｒ１〜Ｒ８は、それぞれ独立して、置換されていても良いアルキル基であり、アルキル基としてはメチル基、エチル基、プロピル基、ブチル基、ペンンチル基、ヘキシル基、ヘプチル基、オクチル基、デシル基、ウンデシル基、ドデシル基、トリデシル基、ペンタデシル基等の炭素数１〜２０の直鎖もしくは分岐鎖状アルキル基が挙げられる。
【０００７】
また、上記アルキル基の置換基としては、（ｉ）水酸基、（ｉｉ）フッ素原子、塩素原子、臭素原子等のハロゲン原子、（ｉｉｉ）シアノ基、（ｉｖ）メトキシ基、エトキシ基、プロポキシ基、ブトキシ基、ペンンチルオキシ基、ヘキシルオキシ基、ヘプチルオキシ基、オクチルオキシ基、デシオキシ基等の炭素数１〜１０の直鎖もしくは分岐鎖アルコキシ基、及び、（ｖ）メチル基、エチル基、プロピル基、ブチル基、ペンンチル基、ヘキシル基、ヘプチル基、オクチル基、デシル基等の炭素数１〜１０のアルキル基、メトキシ基、エトキシ基、プロポキシ基、ブトキシ基、ペンンチルオキシ基、ヘキシルオキシ基、ヘプチルオキシ基、オクチルオキシ基、デシルオキシ基等の炭素数１〜１０のアルコキシ基及びフッ素原子、塩素原子、臭素原子等のハロゲン原子からなる群から選ばれる置換基で置換されていても良い、フェニル基又はナフチル基等のアリール基が挙げられる。
【０００８】
また、環Ａ及びＢのベンゼン環の置換基としては、前記のＲ１〜Ｒ８のアルキル基の置換基として挙げた中の（ｉ）〜（ｉｖ）の置換基が挙げられる。
Ｘ−は１価又は２価の陰イオンを示し、Ｘ−が１価の陰イオンの場合には、ｎは２であり、Ｘ−が２価の陰イオンの場合には、ｎは１である。
Ｘ−の１価の陰イオンとしては、フッ素イオン、塩素イオン、臭素イオン、ヨウ素イオン等ハロゲンイオン；ヘキサフルオロアンチモン酸イオン、過塩素酸イオン、過ヨウ素酸イオン、テトラフルオロホウ酸イオン、ヘキサフルオロリン酸イオン等の無機１価イオン；酢酸イオン、乳酸イオン、安息香酸イオン、トルエンスルフォン酸イオン、メタンスルフォン酸イオン、イオン等の有機１価アニオンが挙げられる。
２価の陰イオンとしては、ナフタレン−１，５−ジスルフォン酸、ナフタレン−１，６−ジスルフォン酸、Ｒ酸、Ｇ酸、Ｈ酸、ナフタレン−２，３−ジカルボン酸等の２価の有機酸アニオンが挙げられる。
上記ジイモニウム系色素のうち、好ましい具体例を下記に示す。
【０００９】
【表１】
2004151468.tif 000004
【００１０】
（アクリル系樹脂）
本発明では、バインダー樹脂として上記一般式（ＩＩ）で表される構成単位を有するアクリル系樹脂を用いる。これにより、長期に亘って、耐熱湿性、耐熱性、耐光性に優れたプラズマディスプレイパネル用フィルター、ＣＲＴ用フィルター、蛍光表示管用フィルター、電界放射型ディスプレイ用フィルター等のディスプレイパネル用フィルターを得ることができる。
上記一般式（ＩＩ）において、Ｒ９は水素原子又はアルキル基であり、該アルキル基としては、メチル基、エチル基、ｎ−プロピル基等の炭素数１〜４の直鎖アルキル基が挙げられ、このうち好ましくは水素原子又はメチル基である。
Ｒ１０は、ノルボルネン環、ビシクロオクタン環、トリシクロデカン環、アダマンタン環等の多環性脂環であり、このうち好ましくは炭素数７〜１２のものである。
上記アクリル系樹脂の代表例としては、例えば下記の構成単位（ＩＩ−１）〜（ＩＩ−４）を有するアクリル系樹脂が挙げられる。
【００１１】
【化５】
2004151468.tif 000005
本発明で用いられるアクリル系樹脂は、上記構成単位となるモノマーの単独重合体でも良いし、２種以上の共重合体でも良いし、さらに上記の構成単位となるモノマーと下記一般式（ＩＩＩ）
【００１２】
【化６】
2004151468.tif 000006
（式中、Ｒ１１は水素原子又はアルキル基を示し、Ｒ１２は有機残基を示す。）で表される構成単位となるようなモノマーとの共重合体であってもよいが、上記一般式（ＩＩＩ）を構成するようなモノマーとの共重合体の方が、溶媒に対する溶解性が良好であるためフイルム化や塗布の点から好ましい。
このとき、共重合体中の構成単位比率としては、３０％以上が上記構成単位（ＩＩ）であるのが好ましく、より好ましくは４０％以上となる。但し、上記構成単位（ＩＩ）の割合が多くなるとコスト及び塗布後の樹脂膜の強度の点で問題が出る可能性があるので、通常９５％以下、好ましくは９０％以下、より好ましくは８０％以下である。
【００１３】
上記アクリル系樹脂の置換基Ｒ１１のアルキル基としては、前述のＲ９と同様の基が挙げられ、置換基Ｒ１２の有機残基としては、メチル基、エチル基、ｎ−プロピル基等のアルキル基；シクロペンチル基、シクロヘキシル基等のシクロアルキル基；ベンジル基等のアラルキル基；メトキシエチル基、メトキシエトキシエチル基、テトラヒドロフルフリル基、フェノキシエチル基等のエーテル基含有基等が挙げられる。
【００１４】
上記のうちでも、前記式（Ｉ−２）と一般式（ＩＩＩ）においてＲ１１及びＲ１２がメチル基である構成単位（ＩＩＩ−１）とからなるアクリル系樹脂が好ましい。
本発明に用いられるアクリル系樹脂は、通常、ゲルパーミュレーションクロマトグラフィーによるポリスチレン換算の数平均分子量が、５０００〜３０００００の範囲のものであり、好ましくは１００００〜１０００００の範囲のものである。
また、上述のアクリル樹脂のガラス転移温度（Ｔｇ）としては、好ましくは１０５〜１４０℃のものが挙げられる。
【００１５】
このようなアクリル系樹脂として、日立化成（株）よりオプトレッツＯＺ−１０００シリーズとして、ＯＺ−１０００（Ｔｇ＝  １１５℃；日立化成（株）製）、ＯＺ−１１００（Ｔｇ＝  １２０℃；日立化成（株）製）、ＯＺ−１３３０（Ｔｇ＝  １１０℃；日立化成（株）製）、ＯＺ−１３１０（別名、ＯＺ−５０００、Ｔｇ＝１３０℃；日立化成（株）製）が市販されている。これらの内では、ＯＺ−１１００、ＯＺ−１３１０及びＯＺ−１３３０がより好ましく、特にＯＺ−１１００が好ましい。
【００１６】
本発明の近赤外線吸収フィルターにおいては、上記近赤外線吸収色素含有樹脂層に用いる樹脂として上記アクリル樹脂の他に本発明の効果を損なわない範囲内でその他のアクリル樹脂やポリエステル系樹脂及びポリカーボネート系樹脂といった一般的にバインダー樹脂として用いられる樹脂を加えても良いが、通常、コストや手間などの点から、少なくともアクリル樹脂からなる樹脂層として製造されるのが好ましい。
【００１７】
上記近赤外線吸収色素含有樹脂層を構成する樹脂中における上記構成単位（ＩＩ）を有する樹脂の含有量としては、通常、５０％重量以上、好ましくは７０重量％以上、より好ましくは９０重量％以上、特に好ましくは９５重量％以上である。
上記一般式（ＩＩ）で表される構成単位を有する樹脂は、有機溶媒、特にエーテル系溶媒に対する溶解性が良好であるため、本発明の近赤外線吸収フィルターを製造するに当たり、簡便且つ効率的に製造することができ、加えて、耐熱湿性が特に良好で、且つ、耐光性、耐熱性等の耐久性も良好な近赤外線吸収フィルターを得ることができる。
これは、一般式（ＩＩ）を構成単位とするアクリル系樹脂が、
（ｉ）アクリル系樹脂中でジイモニウム系色素が安定な共鳴構造で存在すること、
（ｉｉ）一般式（ＩＩ）のアクリル系樹脂の分子構造は、分子末端にカルボン酸等の活性基の残基がないため、ジイモニウム系色素の劣化を促進する構造ではないこと、及び
（ｉｉｉ）アクリル系樹脂のガラス転移点（Ｔｇ）が高いため、ジイモニウム系色素の劣化を促進する原因となる水分等が、ジイモニウム系色素を含有しているアクリル系樹脂層へ浸入し難いことにより  耐熱湿性、耐熱性、耐光性等の耐久性が向上するものと考えられる。
【００１８】
（近赤外線吸収フィルターの製造方法）
本発明の近赤外線吸収フィルターの一般式（Ｉ）で表されるジイモニウム系色素含有層は、フィルムあるいはシート等に成形された透明基板に、一般式（Ｉ）で表されるジイモニウム系色素及び一般式（ＩＩ）で表される構成単位を有するアクリル系樹脂を含む塗工液を塗布することにより容易に製造され、また、一般式（Ｉ）で表されるジイモニウム系色素をバインダー樹脂に直接溶解あるいは分散させて、該樹脂を射出成形、Ｔ  ダイ成形、カレンダー成形あるいは圧縮成形などの成形技術を用いて成形、フィルム化し、必要に応じて他の透明基板と張り合わせて製造することもできる。このうち、色素に対する加熱を減らすという観点から、基板に塗工液を塗布する方法の方が好ましい。
【００１９】
上記透明基板の材質としては、実質的に透明であって、吸収、散乱が大きくない材料であれば特に制限はない。具体的な例としては、ガラス、ポリオレフィン樹脂、非晶質ポリオレフィン樹脂、ポリエステル樹脂、ポリカーボネート樹脂、ポリ（  メタ）  アクリル酸エステル樹脂、ポリスチレン、ポリ塩化ビニル、ポリ酢酸ビニル、ポリアリレート樹脂、ポリエーテルサルホン樹脂等を挙げることができ、これらの中では、特に非晶質ポリオレフィン樹脂、ポリエステル樹脂、ポリカーボネート樹脂、ポリ（メタ）  アクリル酸エステル樹脂、ポリアリレート樹脂、ポリエーテルサルホン樹脂等が好ましい。
【００２０】
上記の樹脂には、一般的に公知である添加剤、耐熱老化防止剤、滑剤、帯電防止剤等を配合することができる。
また上記樹脂は、公知の射出成形、Ｔ  ダイ成形、カレンダー成形、圧縮成形等の方法や、有機溶剤に溶融させてキャスティングする方法などを用い、フィルムまたはシート（  板）  に成形される。その厚みとしては、目的に応じて１０μｍ  〜５ｍｍ  の範囲が望ましい。かかる透明基板を構成する基材は、未延伸でも延伸されていても良い。また、他の基材と積層されていても良い。
【００２１】
更に、該透明基板は、コロナ放電処理、火炎処理、プラズマ処理、グロー放電処理、粗面化処理、薬品処理等の従来公知の方法による表面処理や、アンカーコート剤やプライマー等のコーティングを施しても良い。
塗工液は、一般式（Ｉ）で表されるジイモニウム系色素を一般式（ＩＩ）で表される構成単位を有するアクリル系樹脂と共に有機溶剤に溶解させる方法、又は粒径０．１〜３μｍに微粒化した一般式（Ｉ）で表されるジイモニウム系色素を、必要に応じ分散剤を用い、一般式（ＩＩ）で表される構成単位を有するアクリル系樹脂と共に溶剤に分散させる方法により調製される。このとき溶剤に溶解、又は分散される色素、アクリル系樹脂及び分散剤等の固形分の塗工液に対する含有量は０．５〜５０重量％で、ジイモニウム系色素、アクリル系樹脂及び分散剤の中のジイモニウム系色素が占める割合は０．０５〜５０重量％、好ましくは０．１〜２０重量％である。
また、本発明の近赤外線吸収フィルターにおける上記近赤外線吸収色素含有樹脂層を構成する樹脂量としては、通常、色素量に対して１０  〜５００重量倍、好ましくは５０〜３５０重量倍である。
【００２２】
必要に応じて使用される分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、ジイモニウム系色素に対して、０．５〜１５０重量倍、好ましくは  ０．５〜２０重量倍である。
【００２３】
本発明の一般式（Ｉ）のジイモニウム系色素等の色素を含む塗工液のコーティングは、ディッピング法、フローコート法、スプレー法、バーコート法、グラビアコート法、ロールコート法、プレードコート法及びエアーナイフコート法等の公知の塗工方法でコーティングされる。このとき膜厚は、０．１  〜３０μｍ  、好ましくは０．５  〜１０μｍ  となるようコーティングされる。
【００２４】
本発明の近赤外線吸収フィルターは、その用途に応じて、上述のジンモニウム系化合物以外の色素を含有させることもでき、特にプラズマディスプレー等のディスプレイ用フィルターとして用いる場合には８００〜１２００ｎｍに吸収を持たせるために公知の金属錯体系近赤外線吸収色素や酸化インジウムスズ、酸化アンチモンスズなどの無機系近赤外線吸収化合物を組み合わせて使うことができる。これらは、上記一般式（Ｉ）で表される色素を含有する層と同一層でも、又は別層にでも含有させることが出来る。公知の金属錯体系近赤外線吸収色素としては、特開平９−２３０１３４号公報、特開平１０−７８５０９号公報、特開２０００−１１３７１２号公報及び特開２００１−８９４９２号公報等に記載の色素が好適に使用できる。
【００２５】
（紫外線吸収層）
本発明の近赤外線吸収フィルターには、近赤外線吸収色素層の他に紫外線吸収剤含有層を積層させるのが好ましい。
上記紫外線吸収剤としては、有機系紫外線吸収剤及び無機系紫外線吸収剤のいずれもが使用出来る。有機系紫外線吸収剤としては、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシベンゾフェノン等のベンゾフェノン系化合物、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３’，５’−ジ−ｔ−ブチル−４’−ヒドロキシベンゾーエート等のヒドロキシベンゾエート系化合物等を挙げることが出来る。無機系紫外線吸収剤としては、酸化チタン、酸化亜鉛、酸化セリウム、酸化鉄、硫酸バリウム等を挙げることが出来る。  紫外線吸収剤としては、５０％透過率での波長が３５０〜４２０ｎｍが好ましく、より好ましくは３６０ｎｍ〜４００ｎｍであり、３５０ｎｍより低波長では、紫外線遮断能が弱く、４２０ｎｍより高波長では着色が強くなり好ましくない。
【００２６】
紫外線吸収剤含有樹脂層に用いられる樹脂としては、前記の一般式（Ｉ）のジイモニウム系色素等のバインダーとして挙げた樹脂の他、ポリメチルメタクリレート、ポリエチルアクリレート等のアクリル系樹脂、ポリカーボネート樹脂、エチレンービニルアルコール共重合樹脂、エチレン−酢酸ビニル共重合樹脂、ＡＳ樹脂、ポリエステル樹脂、塩酢ビ樹脂、ポリビニルブチラール樹脂、ＰＶＰＡ、ポリスチレン系樹脂、フェノール系樹脂、フェノキシ系樹脂、ポリスルフォン、ナイロン、セルロース系樹脂、酢酸セルロース系樹脂等のバインダー樹脂として一般的なものを使用することが出来る。この場合、一般式（Ｉ）のジイモニウム系色素等と同じ層内に紫外線吸収剤を含有する方法より、紫外線吸収層を積層する方が耐光性向上効果が遥かに大である。積層方法としては、一般式（Ｉ）のジイモニウム系色素等を含有する層に接して積層しても良いし、一般式（Ｉ）のジイモニウム系色素等を含有する層を塗布した透明基板の一般式（Ｉ）のジイモニウム系色素等を含有する層と反対側に積層しても良い。このとき紫外線吸収剤を含有層の膜厚は、０．１〜３０μｍ、好ましくは０．５〜１０μｍとなるように積層する。又、紫外線吸収剤含有層を塗布して形成する代わりに、市販の紫外線カットフィルターを積層して使用しても良い。この様なフィルターとしては、シャープカットフィルターＳＣ−３８、ＳＣ−３９、ＳＣ−４０（富士写真フィルム（株）製）やアクリプレンＨＢＳ、ＨＢＥ、ＨＢＣ（三菱レーヨン（株））等を挙げることが出来る。
【００２７】
さらに、上記近赤外線吸収フィルターには、必要に応じて、酸化防止剤等を含有する層を設けることが出来る。酸化防止剤としては、フェノール系酸化防止剤及びリン系酸化防止剤等を挙げることが出来る。酸化防止剤を紫外線吸収剤と併用することによりより効果が大となる。紫外線吸収剤によって遮断しきれなかった紫外光によるか、又は可視光線による色素の活性化により生じる系色素のラジカルを酸化防止剤が不活性化することにより、色素の耐光性が向上するものと考えられる。
【００２８】
２，プラズマディスプレイパネル用フィルター
本発明のプラズマディスプレイパネル用フィルターは、上述の近赤外線吸収フィルターをその構成の一部として含有するものであり、該近赤外線吸収層の他に、色調調節、色純度改善、又は色再現範囲拡大等を目的とした色素含有層や電磁波カット層、表面への蛍光灯などの外光の写り込みを防止する反射防止層、ぎらつき防止（  ノングレア）  層を任意に組み合わせて有するものである。これらの各層の膜厚は、それぞれ、０．１〜３０μｍ、好ましくは０．５〜１０μｍとなるように積層する。
【００２９】
（色素含有層）
上記色素含有層としては、４８０ｎｍ〜６０５ｎｍに最大吸収波長を有する公知の色素から、目的に応じて任意に色素を組み合わせバインダー樹脂と共に塗工液とし、上述の近赤外線吸収フィルターに積層するか、該塗工液を透明基板に塗布後、上述の近赤外線吸収フィルターと貼り合わせてもよい。
本色素層に用いることのできる公知の色素としては、特開２０００−２７５４３２号公報、特開２００１−１８８１２１号公報、特開２００１−３５００１３号公報、特開２００２−１３１５３０号公報等に記載の色素が好適に使用できる。更にこのほかにも、黄色光、赤色光、青色光等の可視光を吸収するアントラキノン系、アゾ系、フタロシアニン系、ピロメテン系、テトラアザポルフィリン系、スクアリリウム系、シアニン系等の色素を添加して使用することができる。
【００３０】
（電磁波カット層）
電磁波カット層は、金属酸化物等の蒸着あるいはスパッタリング方法等が利用できる。通常は酸化インジウムスズ（ＩＴＯ）  が一般的であるが、誘電体層と金属層を基材上に交互にスパッタリング等で積層させることで１０００ｎｍ以上の光をカットすることもできる。誘電体層としては酸化インジウム、酸化亜鉛などの透明な金属酸化物等であり、金属層としては銀あるいは銀−  パラジウム合金が一般的であり、通常、誘電体層よりはじまり３  層、５  層、７  層あるいは１１層程度積層する。基材は、該フィルターをそのまま利用しても良いし、樹脂フィルムあるいはガラス上に蒸着あるいはスパッタリング後に、該フィルターと貼り合わせても良い。
【００３１】
（反射防止層）
反射防止層は、表面の反射を抑えてフィルターの透過率を向上させるために、金属酸化物、フッ化物、ケイ化物、ホウ化物、炭化物、窒化物、硫化物等の無機物を、真空蒸着法、スパッタリング法、イオンプレ−ティング法、イオンビームアシスト法等で単層あるいは多層に積層させる方法、アクリル樹脂、フッ素樹脂などの屈折率の異なる樹脂を単層あるいは多層に積層させる方法等がある。また、反射防止処理を施したフィルムを該フィルター上に貼り付けることもできる。
【００３２】
（ノングレア層）
ノングレア層は、フィルターの視野角を広げる目的で、透過光を散乱させるために、シリカ、メラミン、アクリル等の徴粉体をインキ化して、表面にコーティングする方法などを用いることができる。インキの硬化は、熱硬化あるいは光硬化を用いることができる。また、ノングレア処理をしたフィルムを該フィルター上に貼り付けることもできる。更に必要であればハードコート層を設けることもできる。
【００３３】
（粘着剤層）
本発明のディスプレイ用フィルターの最外層に粘着剤層を設けることによりフィルターがディスプレイと一体形成され、プラズマディスプレイ等のディスプレイの薄肉化が可能となる。この際の粘着剤層の厚みは、通常、５  〜１００  μｍ  、好ましくは１０〜５０μｍ  である。但し、ディスプレイ自体の表面が高温になるので、加熱によりガスが発生するような粘着剤は好ましくない。
【００３４】
具体的には、ポリアクリル酸アルキルエステル系等のポリマー系粘着剤、又はスチレンブタジエンラバー、天然ゴム等のゴム系粘着剤を、ハロゲン系、アルコール系、ケトン系、エステル系、エ−  テル系、脂肪族炭化水素系、芳香族炭化水素系等の有機溶剤を単独又は複数混合した溶剤系に分散又は溶解して粘度を調整したものをディッピング法、フロ−  コート法、スプレー法、バーコート法、グラビアコート法、ロールコート法、プレードコート法及びエアーナイフコ−  ト法等の塗工方法で塗工し、その後溶剤を乾燥させ、粘着剤層とする。
【００３５】
また、プラズマディスプレイにフィルターを貼着時、プラズマディスプレイの表面とフィルターとの間に気泡が入ると画像が歪んだり、見にくくなったりする等、実用上の大きな問題となるので気泡の巻き込みには十分に注意する必要がある。
さらにフィルターの縁綾部の粘着剤層と剥離フィルムとの間に、粘着剤層を設けない部分を形成したり、非粘着性のフィルムを挟む等して非粘着部分を形成し、剥離開始部とすれば貼着時の作業がやりやすい。
上記ディスプレイパネル用フィルターは単独はもちろん、さらに透明のガラスや他の透明樹脂板等と貼り合わせた積層体として用いることにより、ディスプレイから取り外し可能なフィルターとすることもできる。
【００３６】
【実施例】
以下、実施例により本発明の実施態様を詳細に説明するが、本発明は以下の実施例に限定されるものではない。
実施例１
ポリエチレンテレフタレート製フィルム（三菱化学ポリエステルフィルム社製ＰＥＴ  フィルム「Ｔ  １００Ｅ  」、厚み１００μｍ  ）に、一般式（Ｉ）のＮＯ．Ｉ−３のジイモニウム系色素０．０２ｇをメチルエチルケトンとトルエンの混合溶媒（メチルエチルケトン／トルエン＝１／１（容量比））０．７９５ｇに溶解した溶液０．１２ｇを、アクリル系樹脂ＯＺ−１１００（日立化成（株）製）の２０％ＤＭＥ溶液１ｇを混合溶解し、バーコーター（ＮＯ．２４；江藤器械（株）製）で塗工し、乾燥して、膜厚６μｍ  のコーティング膜を有する光学フィルターを得た。
又、このようにして作製した光学フィルターを６０℃、相対湿度９０％中に、５００時間保存した後の色素残存率を日立分光光度計（Ｕ−３５００）の吸光度で測定した（耐熱湿性試験）ところ、９５．８％であり良好であった。
【００３７】
実施例２
実施例１のアクリル系樹脂ＯＺ−１１００（日立化成（株）製）の２０％ＤＭＥ溶液１ｇの代わりに、アクリル系樹脂ＯＺ−１３３０（日立化成（株）製）の２０％ＤＭＥ溶液１ｇを使用し、他は同様にして処理して、実施例１と同様に光学フィルターを作製した。
このようにして作製した光学フィルターを  ６０℃、相対湿度９０％中に、５００時間保存した後の色素残存率を日立分光光度計（Ｕ−３５００）の吸光度で測定した（耐熱湿性試験）ところ、９７．４％であり、非常に良好であった。
【００３８】
比較例１
実施例１の、アクリル系樹脂ＯＺ−１１００（日立化成（株）製）の２０％ＤＭＥ溶液１ｇの代わりに、アクリル系樹脂ダイヤナールＢＲ−８０（三菱レイヨン（株）製）の２０％ＤＭＥ溶液１ｇを使用し、他は同様にして処理して、実施例１と同様に光学フィルターを作製した。
このようにして作製した光学フィルターを  ６０℃、相対湿度９０％中に、５００時間保存した後の色素残存率を日立分光光度計（Ｕ−３５００）の吸光度で測定した（耐熱湿性試験）ところ、９１．６％であり、実施例１及び実施例２に比べて劣っていた。
【００３９】
【発明の効果】
本発明によれば、ジインモニウム系化合物を含有する近赤外線吸収フィルターのなかでも、特に耐熱湿性が良好で、かつ、耐光性、耐熱性の良好なものを得ることができる。